(57)【要約】【課題】エッチング加工精度を向上させるとともに、自身の欠陥を精度良く検出できるメタルマスク材料及びメタルマスクを提供する。【解決手段】ＮｉとＣｏとを合計で３０〜４５質量％、Ｃｏを０〜６質量％含有し、残部Ｆｅ及び不可避的不純物からなるＦｅ−Ｎｉ系合金の圧延板からなり、厚みｔが０．０８ｍｍを超え、圧延平行方向及び圧延直角方向にＪＩＳ−Ｂ０６０１に従って測定した算術平均粗さＲａが０．０１〜０．２０μｍ、かつ、圧延平行方向及び圧延直角方向にＪＩＳ−Ｚ８７４１に従って測定した６０度光沢度Ｇ６０が２００〜６００であるメタルマスク材料である。【選択図】図１
2017088915.tif 000002
【特許請求の範囲】
【請求項１】
ＮｉとＣｏとを合計で３０〜４５質量％、Ｃｏを０〜６質量％含有し、残部Ｆｅ及び不可避的不純物からなるＦｅ−Ｎｉ系合金の圧延板からなり、
厚みｔが０．０８ｍｍを超え、
圧延平行方向及び圧延直角方向にＪＩＳ−Ｂ０６０１に従って測定した算術平均粗さＲａが０．０１〜０．２０μｍ、
かつ、圧延平行方向及び圧延直角方向にＪＩＳ−Ｚ８７４１に従って測定した６０度光沢度Ｇ６０が２００〜６００である、メタルマスク材料。
【請求項２】
請求項１に記載のメタルマスク材料を用いたメタルマスク。
【発明の詳細な説明】
【技術分野】
【０００１】
本発明は、有機ＥＬディスプレイの製造等で使用されるメタルマスク材料及びメタルマスクに関する。
【背景技術】
【０００２】
フラットパネルディスプレイの中で現在主流の液晶ディスプレイと比較して、有機ＥＬディスプレイは、構造がシンプルなため製品をより薄くでき、動きの速い映像の表示がスムースで、さらに視野角が広いなどの特徴を持つ。この有機ＥＬディスプレイは、携帯端末などの小型機器では既に量産化されており、次世代ディスプレイの本命として、大型ディスプレイでの実用化が進められている。
【０００３】
有機ＥＬディスプレイのＥＬ（発光）層を作製する方法としては、大きく分けて蒸着法と印刷法とがある。蒸着法は、真空中で加熱、蒸発させたＥＬ物質を、基板の表面に薄い層として付着させる方法である。また、印刷法は、基板の表面にＥＬ層を印刷により作製する方法である。蒸着法には、さらにＲＧＢ（赤緑青）の３色を発光させるタイプとＥＬ層を白色発光させるタイプがある。
蒸着法においては、ＥＬ層を基板の所定の位置に所定のパターンで作製するため、蒸着源と基板の間にメタルマスクを設置するカラーパターニング工程がある。メタルマスクは、ＥＬ層のパターンに対応する開口部を有する金属製の板または箔からなる。蒸着源から蒸発し真空中に離脱したＥＬ物質はメタルマスクに到達し、メタルマスクの開口部を通過したＥＬ物質が基板に付着して所定のパターンを有するＥＬ層となる。
【０００４】
ところで、カラーパターニング工程では、蒸着源からの輻射熱、さらには、メタルマスク表面に温度の高い有機材料が付着することで、メタルマスクの温度が１００℃程度にまで上昇する場合があり、基板上の成形位置の精度を保つため、メタルマスクには基板と同程度以下の熱膨張を有する材料を使用する必要がある。特に、ＲＧＢの３色を発光させるタイプにおけるＥＬ層のパターンはＲＧＢの３色ごとに形成する必要があるため、メタルマスクの膨張による成形位置のずれを抑制することが重要である。
メタルマスクの厚みはＲＧＢの３色を発光させるタイプでは主に０．０２〜０．０８ｍｍの箔が用いられ、ＥＬ層を白色発光させるタイプでは主として０．０８〜０．２５ｍｍの板が用いられる。
【０００５】
ところで、メタルマスクのパターニングが微細になると、マスクの開口部に挟まれたマスク部分が細くなって強度が低下し、撓んで開口部形状が変形するおそれがある。
【０００６】
そこで、メタルマスクの強度と開孔部の形状精度を両立する方法として、部分的に補強金属線を設けて、厚みの薄いメタルマスクのたわみを防止する技術（特許文献１）や、開孔形成層を薄くしつつ、これと別体の支持層を接合して１枚のメタルマスクを作製する技術（特許文献２、３）が開示されている。また、表面粗さを制御し、エッチング加工精度を向上させる技術（特許文献４）が開示されている。
【先行技術文献】
【特許文献】
【０００７】
【特許文献１】特開平１０−５０４７８号公報
【特許文献２】特許第４１２６６４８号公報
【特許文献３】特開２００４−０３９６２８号公報
【特許文献４】特開２０１０−２１４４４７号公報
【発明の概要】
【発明が解決しようとする課題】
【０００８】
しかしながら、特許文献１に開示された技術の場合、補強金属線の陰になる部分には有機材料が付着しないため、シャドウイング効果と類似した現象が生じ、基板上に形成される有機材料の形状精度が悪くなる。また、特許文献２、３に開示された技術の場合、１枚のメタルマスクを製造するために２枚の金属箔が必要であり、さらにこれらの金属箔を精度よく接合する必要があるため、メタルマスクの成形工程が複雑となり、製造コストの上昇を招く。
【０００９】
一方、メタルマスク材料からエッチング等の方法によりメタルマスクを製造する工程では、メタルマスク材料の表面の欠陥の有無を目視又はＣＣＤカメラ等で監視し、欠陥の有るメタルマスク材料を工程から取り除いている。
また、メタルマスクの開口部以外の部位には、基板上に到達せず遮蔽された蒸着物質が堆積するが、洗浄されてメタルマスクとして繰り返し使用される。このように繰り返し使用するメタルマスクの表面の欠陥の有無についても目視又はＣＣＤカメラ等で監視し、欠陥の有るメタルマスクを工程から取り除いている。
【００１０】
メタルマスクの欠陥としては、表面に付着した異物、局部的な変色及び光沢不良があげられ、これらの欠陥で目視により確認できない微小なものを、ＣＣＤカメラ等により表面を拡大撮影した画像により検査する。欠陥のうちメタルマスク材料と色調の異なる異物及び局部的な変色は、容易に検出することができる。また、メタルマスク材料と色調が同じ異物、例えば金属片は、色調の異なる異物や局部的な変色に比べ検出することが難しくなる。さらに、局部的な光沢不良は、輪郭が不明瞭であり、かつ色調がメタルマスク材料と同じなのでＣＣＤカメラ画像上で識別することがさらに難しくなる。
そのため、メタルマスク材料の表面の凹凸及び模様が目立つと、上述の局部的な光沢不良等の軽微で微弱な欠陥は目視検査では検出されにくく、さらにＣＣＤカメラ画像であっても検出されないおそれがある、この点につき、特許文献４記載の技術は、表面粗さを適度に粗くすることで、エッチング加工精度を向上させるものの、表面の凹凸により、上述の局部的な光沢不良をＣＣＤカメラ画像で精度良く検出するには不十分である。
【００１１】
従って、本発明は、エッチング加工精度を向上させるとともに、自身の欠陥を精度良く検出できるメタルマスク材料及びメタルマスクを提供することを課題とする。
【課題を解決するための手段】
【００１２】
本発明者らが鋭意研究を重ねた結果、６０度光沢度Ｇ６０を所定の範囲に制御することで、エッチング加工精度を向上させるとともに、自身の欠陥を精度良く検出できる適度な表面凹凸を備えることができることを見出した。
すなわち、本発明のメタルマスク材料は、ＮｉとＣｏとを合計で３０〜４５質量％、Ｃｏを０〜６質量％含有し、残部Ｆｅ及び不可避的不純物からなるＦｅ−Ｎｉ系合金の圧延板からなり、厚みｔが０．０８ｍｍを超え、圧延平行方向及び圧延直角方向にＪＩＳ−Ｂ０６０１に従って測定した算術平均粗さＲａが０．０１〜０．２０μｍ、かつ、圧延平行方向及び圧延直角方向にＪＩＳ−Ｚ８７４１に従って測定した６０度光沢度Ｇ６０が２００〜６００である。
【００１３】
又、本発明のメタルマスクは、前記メタルマスク材料を用いてなる。
【発明の効果】
【００１４】
本発明によれば、エッチング加工精度を向上させるとともに、自身の欠陥を精度良く検出できるメタルマスク材料及びメタルマスクを提供することができる。
【図面の簡単な説明】
【００１５】
【図１】仕上げ圧延後の結晶粒分断による模様の光学顕微鏡像を示す図である。
【発明を実施するための形態】
【００１６】
以下、本発明の実施形態に係るメタルマスク材料について説明する。なお、特に説明しない限り、「％」は「質量％」を表す。
【００１７】
（合金成分）
有機ＥＬの基板にはガラスが使用されており、基板上に設置するメタルマスクの熱膨張係数がガラスの熱膨張係数１０×１０−６／℃以下となるように合金成分を調整する必要がある。熱膨張係数は、Ｆｅに所定濃度のＮｉ及び／又はＣｏを添加することで調整が可能であり、ＮｉとＣｏとを合計で３０〜４５％とし、かつＣｏを０〜６％とするＦｅ−Ｎｉ系合金とした。ＮｉとＣｏとの合計濃度及びＣｏの濃度がこの範囲から外れると、メタルマスクの熱膨張係数がガラスの熱膨張係数より大きくなるため不適である。好ましくはＮｉとＣｏを合計３４〜３８％とし、かつＣｏを０〜６％とする。
【００１８】
（厚み）
本発明のメタルマスク材料の厚みは０．０８ｍｍを超え、好ましくは、０．０８〜０．２５ｍｍ、より好ましくは、０．１０〜０．２０ｍｍである。メタルマスク材料の厚みが、０．０８ｍｍ以下であると、有機材料の堆積によりメタルマスクに歪や変形が生じ易くなることで、基板上に形成される有機材料の位置精度が劣る場合がある。メタルマスク材料の厚みが０．２５ｍｍを超えると、蒸着源から離れた位置で有機材料の入射角が浅くなると開孔部壁が影になり、有機材料のパターン形状が開孔部と異なる形状に成形され、形状精度を保つことが困難となる、いわゆるシャドウイング効果が顕著に生じる場合がある。
【００１９】
（算術平均粗さＲａ）
本発明のメタルマスク材料の表面を、圧延平行方向及び圧延直角方向にＪＩＳ−Ｂ０６０１に従って測定した算術平均粗さＲａが０．０１〜０．２０μｍであり、好ましくは、０．０１〜０．０８μｍである。Ｒａを０．０１μｍ未満として過度に表面粗さを低くすると、表面が平滑なため、メタルマスク材料からエッチングによりメタルマスクを製造するラインの材料案内ロール（通箔ロール、通板ロール）で滑りが生じキズが発生しやすくなる。また、Ｒａを０．２０μｍを超えて過度に表面粗さを粗くすると、輪郭が不明瞭で、かつ色調がメタルマスク材料と同じ局部的な光沢不良を、ＣＣＤカメラ画像上で識別することが難しくなる。
【００２０】
又、本発明のメタルマスク材料の表面を、圧延平行方向及び圧延直角方向にＪＩＳ−Ｂ０６０１に従って測定した最大高さＲｙが０．１〜２．０μｍであることが好ましい。
【００２１】
（６０度光沢度Ｇ６０）
本発明のメタルマスク材料の表面の圧延平行方向及び圧延直角方向にＪＩＳ−Ｚ８７４１に従って測定した６０度光沢度Ｇ６０が２００〜６００であり、好ましくは、４００〜６００である。メタルマスク材料のＧ６０が、２００未満であると、表面の凹凸及び模様が目立ち、輪郭が不明瞭で、かつ色調がメタルマスク材料と同じ局部的な光沢不良をＣＣＤカメラ画像で検出することが困難になる。メタルマスク材料のＧ６０が６００を超えると、表面が平滑になり過ぎるので、表面制御因子（例えば圧延ロールの形状や表面粗さ、圧延油の粘度、圧延ロール表面とメタルマスク材料表面との間に形成される油膜の厚み、および圧延前におけるメタルマスク材料の表面粗さ）のばらつきの影響でＧ６０が大きく変化し、表面の均一性を確保することが難しくなって外観上の品質不良（例えばスジやムラ）が生じやすくなる。
【００２２】
（メタルマスク材料の製造方法）
本発明のメタルマスク材料は、例えば、次のように製造することができるが、以下に示す方法に限定されることを意図しない。
まず溶解炉で原料を溶解し、上記Ｆｅ−Ｎｉ系合金組成の溶湯を得る。この時、溶湯の酸素濃度が高いと、酸化物などの晶出物の生成量が増えてエッチング不良の原因となる場合があるため、一般的な脱酸方法、例えば炭素を加えて真空誘導溶解などにより溶湯の清浄度を高めてからインゴットに鋳造する。その後、熱間圧延、酸化層の研削除去の後、冷間圧延と焼鈍を繰返して所定の厚みに仕上げる。冷間圧延と焼鈍は、例えば、中間再結晶焼鈍、中間冷間圧延、最終再結晶焼鈍、仕上げ冷間圧延、歪取焼鈍の工程を順次行うことができる。
【００２３】
（中間再結晶焼鈍）
結晶粒度番号ＧＳＮＯ．（ＪＩＳ  Ｇ ０５５１「鋼−結晶粒度の顕微鏡試験方法」に規定する番号）が９．０〜１１．０となる再結晶焼鈍を行うことが好ましい。結晶粒度番号ＧＳＮＯ．を大きくすることにより、最終再結晶焼鈍で（２００）が配向した金属組織が得られる。最終再結晶焼鈍で（２００）が配向した金属組織は、仕上げ冷間圧延において結晶粒の分断模様が生じにくく、６０度光沢度Ｇ６０を確実に２００以上にすることができる。結晶粒度番号ＧＳＮＯ．が小さいと、すなわち結晶粒が大きいと最終再結晶焼鈍で（２００）が十分に配向した金属組織が得られない場合があるので結晶粒度番号ＧＳＮＯ．の下限を９．０とする。一方、結晶粒度番号ＧＳＮＯ．が大き過ぎると、すなわち結晶粒が小さ過ぎると再結晶組織の中に未再結晶部が分散して生じるようになり最終再結晶焼鈍において不均一な再結晶組織が発生する原因となるので、結晶粒度番号ＧＳＮＯ．の上限を１１．０とする。
ここで、中間再結晶焼鈍の温度を高くする、又は時間を長くするとＧＳＮＯ．は小さくなり、温度を低くする、又は時間を短くするとＧＳＮＯ．は大きくなる。
【００２４】
（中間冷間圧延）
次式で定義する加工度を８５％以上とする冷間圧延を行うことが好ましい。
加工度＝{（圧延前の板厚−圧延後の板厚）／（圧延前の板厚）}×１００（％）
加工度を高くすることにより、最終再結晶焼鈍で（２００）が配向した金属組織が得られ、上述のように６０度光沢度Ｇ６０が高くなる。加工度が小さいと最終再結晶焼鈍で（２００）が十分に配向した金属組織が得られない場合があるので加工度の下限を８５％とする。一方、加工度が高すぎても最終再結晶焼鈍における（２００）の配向度がそれ以上に増えず、また、硬度が高くなり生産性が低下するので加工度の上限は９０％とする。
【００２５】
（最終再結晶焼鈍）
最終再結晶焼鈍においても、結晶粒度番号ＧＳＮＯ．が９．０〜１１．０となる再結晶焼鈍を行うと、中間再結晶焼鈍の場合と同様の理由により、６０度光沢度Ｇ６０を確実に２００以上にすることができる。
【００２６】
（仕上げ冷間圧延）
メタルマスク材料の表面性状（算術平均粗さＲａおよび６０度光沢度Ｇ６０）は、仕上げ冷間圧延で生成される表面凹凸によって変化する。仕上げ冷間圧延では、圧延ロール目が材料に転写されることによって表面凹凸が生じる。また、仕上げ冷間圧延での圧延ロールと材料との間へ圧延油が流入し、オイルピットが生成することによっても表面凹凸が生じる。つまり、圧延ロールと材料との間には油膜が存在し、油膜が局部的に厚い部分では圧延ロールと材料との接触が不十分となり、圧延ロール目が転写されずにピット状の凹凸を呈し、これがオイルピットとなる。圧延油が局部的に厚くなる原因として、圧延ロール表面の凹凸及び材料の加工性のばらつきが挙げられる。特に、表面が平滑になるとばらつきの影響の感受性が高まり、油膜の厚みのばらつきが生じやすくなる。
【００２７】
さらに、仕上げ冷間圧延で結晶粒が分断して模様が生じ、６０度光沢度Ｇ６０に大きく影響する。
図１は、仕上げ冷間圧延後の結晶粒分断による模様の光学顕微鏡像を示す。結晶粒分断による模様は、圧延方向ＲＤに沿って一列に断続して分布し、個々の模様は図１の矢印で指し示したように圧延方向ＲＤと交差する方向に延びる筋状である。なお、図１では、明瞭な模様が圧延方向ＲＤに沿って２つ（２列）生じている。
ここで、図１の符号Ｇが冷間圧延で圧延方向ＲＤに延ばされた楕円状の１つの結晶粒を示す。分断模様は、この結晶粒Ｇの内部に生じていることがわかる。
なお、図１においては、光学顕微鏡像の焦点を結晶粒分断模様に合わせているため、結晶粒分断模様と焦点位置が大きく異なるオイルピットや圧延ロール目の転写等の表面凹凸は図１には写っていない。
【００２８】
板の冷間圧延は、生産性の観点から高加工度で行われるため、結晶粒が長く延ばされ分断され易くなる。この分断された結晶粒が図１のように表面に模様となって現れ、６０度光沢度Ｇ６０の低下をもたらす。
ここで、結晶粒の分断の起こりやすさは、結晶粒の配向に影響を受け、結晶粒の配向によって分断されやすさが異なる。これは、結晶の変形能が結晶方位により異なることによる。そして、本発明のメタルマスク材料の合金系における主要な回折ピークは、（２００）面、（２２０）面、（３１１）面及び（１１１）面であるが、（２００）面が最も結晶粒が分断しにくい。従って、上述のように中間再結晶焼鈍および最終再結晶焼鈍で（２００）面に配向させることで、仕上げ冷間圧延で結晶粒の分断が起こりにくくなり、６０度光沢度Ｇ６０を２００以上にすることができる。
【００２９】
仕上げ冷間圧延の加工度を７０％以上とすることが好ましい。加工度が高いほど、圧縮加工の効果により仕上げ冷間圧延で生じる結晶粒の分断模様が小さくなり、６０度光沢度Ｇ６０が高くなる。一方、加工度が高すぎても圧縮加工による結晶粒の分断模様を微弱化する効果が飽和し、また、硬度が高くなり生産性が低下するので加工度の上限は９０％とする。
ここで、冷間圧延を、なるべく小径の圧延ロールを用いて行うことで圧延油の巻き込みが少なくなって圧延材の表面が平滑になる。すなわち小径の圧延ロールを用いた方がオイルピットの発生を抑制し、さらに結晶粒の分断模様を小さくすることができる。また、圧延ロール径と同様、圧延速度を低速にすることで圧延油の巻き込みが少なくなって圧延材の表面が平滑になる。すなわち圧延速度を低速にした方がオイルピットの発生を抑制し、さらに結晶粒分断模様を小さくすることができる。
なお、冷間圧延の圧延ロールの径と圧延速度は、製造するメタルマスク材料の厚みや幅に応じて変わり、ＲａとＧ６０を制御できる範囲で圧延ロールの径と圧延速度を適宜設定すればよいが、圧延速度を６０ｍ/分以下とするとよい。
【００３０】
なお、オイルピットと結晶粒分断模様とは、それぞれ異なる因子によって生じるので、オイルピット及び結晶粒分断模様の発生状況を確認しながら、両者を抑制できる製造条件を設定することが好ましい。  
【００３１】
（歪取焼鈍）
さらに、最後に２００〜４００℃で歪取焼鈍を行うことが好ましい。歪取焼鈍の時間は、例えば１〜２４時間とすることができる。
【実施例】
【００３２】
以下、本発明の実施例を示すが、これらは本発明をより良く理解するために提供するものであり、本発明が限定されることを意図するものではない。
（１）メタルマスク材料の製造
Ｆｅに３６質量％のＮｉを加えた原料を真空誘導溶解にて溶製し、厚み５０ｍｍのインゴットを鋳造した。これを８ｍｍまで熱間圧延し、表面の酸化膜を研削除去した後、冷間圧延と焼鈍を繰返して冷間圧延材とし、その後、表１に示す条件で中間再結晶焼鈍、中間冷間圧延、最終再結晶焼鈍、仕上げ冷間圧延の工程を順次行い、表１の実施例１〜８、比較例１〜４の製品厚みのメタルマスク材料に仕上げた。さらに、歪取焼鈍を３００℃で１２時間行った。また、Ｆｅに３１質量％のＮｉ及び５質量％のＣｏを加えた組成のものを実施例９として製造した。実施例９の製造工程は他の実施例と同様である。
なお、中間再結晶焼鈍における結晶粒度番号ＧＳＮＯ．を１０．０とした。又、製品表面の算術平均粗さＲａが０．０７〜０．０８（０．０６５〜０．０８４）になるよう、実施例ごとに圧延ロールの表面粗さを調整した。
歪取焼鈍後の各実施例及び比較例のメタルマスク材料につき、以下の評価を行った。
【００３３】
（１）算術平均粗さＲａ
上述の通り測定した。測定は、接触式表面粗さ計（小坂研究所製 SE-3400）を用い、ｎ≧３で測定した平均値を求めた。
（２）６０度光沢度Ｇ６０
上述の通り測定した。測定は、日本電色工業株式会社製のハンディー型光沢度計PG-1を用い、ｎ≧３で測定した平均値を求めた。
【００３４】
（３）表面欠陥の誤測定の有無
各実施例および比較例のメタルマスク材ごとに、５段階の表面欠陥を故意に作成し、ＣＣＤカメラで表面欠陥を測定した。
具体的には、各メタルマスク材の表面に５０ｍｍ×５０ｍｍの耐酸テープを貼り、その中央に１０ｍｍ×１０ｍｍの開口部を設けて表面を部分的に露出させた。この露出部に、下記の５種類の濃度のエッチング液を塗布して表面凹凸を形成させ、表面欠陥とした。この露出部は、周囲に比べて目視で曇った状態が確認できるので、基準となる表面欠陥であるとみなした。
エッチング液は、４７ボーメの塩化第二鉄水溶液を、そのままとしたもの、水でそれぞれ２倍、４倍、８倍、１６倍に希釈した合計５種類とし、エッチング液をしみこませた脱脂綿をピンセットで支持し、露出部を脱脂綿で１５秒こすってエッチングを行った。エッチング後、水をしみこませた布でエッチング液をふき取り耐酸テープをはがし、作業を終了した。なお、塩化第二鉄水溶液を希釈せずにエッチングに用いたものは、露出部の金属光沢が完全に喪失し白色を呈し、希釈率が高くなるにつれて露出部の曇りが弱くなった。また、希釈率が３２倍の場合、露出部の曇りが目視で確認できなかったので、表面欠陥が形成されなかったものとみなし、希釈率が１６倍までのものを用いた。従って、上述の５種類のエッチング液によるエッチングでは、目視で確認できた表面欠陥が形成され、メタルマスク材料の表面凹凸による影響を受けなければ、本来はＣＣＤで表面欠陥として検出されるはずのものである。
次に、上述の５種類の表面欠陥につき、ＣＣＤカメラにより２５６諧調（±１２８）の画素データを撮影した。ここで、反射光を遮断した状態を最暗の反射としてこれを明るさ−１２８に設定し、メタルマスク材の表面において定常部（露出部の周囲の部位）からの反射を±０に設定した。そして、明るさ±２０の範囲に収まる反射を定常部における正常な反射と定義し、明るさ±２０の範囲を逸脱する反射を表面欠陥における異常な反射と定義し、露出部でこの異常は反射が検出できるか否かを確認した。
各実施例および比較例のメタルマスク材につき、上述の５種類の表面欠陥がすべて検出できた場合を「表面欠陥の誤測定が無い」と判定し、５種類のうち１種類以上の表面欠陥を検出できなかった場合を「表面欠陥の誤測定有」と判定した。
【００３５】
【表１】
2017088915.tif 000003
【００３６】
表１から明らかなように、Ｒａが０．０１〜０．２０μｍ、Ｇ６０が２００〜６００である各実施例の場合、表面欠陥の誤測定が生じなかった。
【００３７】
一方、仕上げ冷間圧延の加工度が７０％未満の比較例１、及び仕上げ冷間圧延の圧延速度が６０ｍ／分を超えた比較例２の場合、Ｇ６０が２００未満となり、表面欠陥の誤測定が生じた。
最終再結晶焼鈍の結晶粒径（ＧＳＮｏ．）が９．０未満となる条件で最終再結晶焼鈍を行った比較例３の場合、及び中間冷間圧延の加工度を８５％未満とした比較例４の場合も、Ｇ６０が２００未満となり、表面欠陥の誤測定が生じた。
【図１】
2017088915.tif 000004